ОГНЕСТОЙКАЯ И УСТОЙЧИВАЯ К ПРОВИСАНИЮ АКУСТИЧЕСКАЯ ПАНЕЛЬ

1. Конструкция потолочной панели, содержащая:
огнезащитный мат и холст, присоединенный к его поверхности, причем огнезащитный мат содержит связующее средство и волокнистый компонент, причем волокнистый компонент содержит натуральные волокна, обработанные огнезащитным материалом, причем огнезащитный мат имеет класс огнестойкости, который является однородным по всему объему огнезащитного мата, причем холст содержит стекловолокно, причем класс огнестойкости включает в себя значение индекса распространения пламени 25 или менее, и значение коэффициента дымообразования 50 или менее, по измерениям согласно стандарту ASTM Е 84, при этом указанный огнезащитный мат обеспечивает степень формоустойчивости со значением, более положительным, чем отрицательное значение 0,038 см, при этом для измерения значения формоустойчивости несколько панелей 5×5 см подвешивают горизонтально по периметру опорной рамы, и измеряют отклонение на протяжении четырех 24-часовых циклов, в которых изменялась величина относительной влажности, при этом величина относительной влажности на протяжении 8 часов составляла 90%, и затем 6 часов величина относительной влажности составляла 35%, причем огнезащитный материал представляет собой диаммонийсульфат, и при этом связующее средство представляет собой термопластическое связующее средство, которое составляет от 13 до 21% от веса волокнистого мата.
2. Конструкция потолочной панели по п. 1, в которой значение индекса распространения пламени составляет 10 или менее, и значение коэффициента дымообразования составляет 10 или менее,
по измерениям согласно стандарту ASTM Е 84.
3. Конструкция потолочной панели по п. 1, в которой огнезащитный материал представляет собой диаммонийсульфат.
4. Конструкция потолочной панели по п. 3, в которой значение индекса распространения пламени составляет 10 или менее, и значение коэффициента дымообразования составляет 10 или менее, по измерениям согласно стандарту ASTM Е 84.
5. Конструкция потолочной панели по п. 1, в которой толщина огнезащитного мата находится в диапазоне от около 0,64 до около 5,08см.